(57)【特許請求の範囲】
【請求項１】
ポリ乳酸、ポリ乳酸−ポリグリコール酸共重合体、ポリヒドロキシ酪酸、ポリカプロラクトン、およびポリ乳酸−ポリカプロラクトン共重合体からなる群から選ばれる一つ以上の高分子化合物とホスファチジルエタノールアミンとからなり、平均空隙内径が０．１から２０μｍのハニカム構造を有するフィルムからなる組織再生用基材。
【請求項２】
ホスファチジルエタノールアミンがＬ−α−ホスファチジルエタノールアミン−ジオレオイルである請求項１に記載の組織再生用基材。
【請求項３】
高分子化合物とホスファチジルエタノールアミンの組成比が重量比で１０：１〜５００：１であることを特徴とする請求項１または２に記載の組織再生用基材。
【請求項４】
組織が軟骨組織であることを特徴とする請求項１から３のいずれかに記載の組織再生用基材。
【請求項５】
請求項１から４のいずれかに記載された組織再生用基材と該組織再生用基材に担持された細胞からなる組織再生用複合体。
【請求項６】
組織が軟骨組織であることを特徴とする請求項５に記載の組織再生用複合体。
【請求項７】
請求項１から４のいずれかに記載された組織再生用基材上で細胞を培養し、組織再生用基材上に細胞が担持された組織再生用複合体を製造する方法。
【発明の詳細な説明】
【技術分野】
【０００１】
本発明は高分子化合物とリン脂質を主たる成分とするハニカム構造を有するフィルムからなる組織再生用基材、それと細胞との複合体、およびその製造方法に関する。
【背景技術】
【０００２】
材料表面のマイクロパターンや立体構造が、細胞活性をコントロールできることは、多くの注目を集めており、最近多くの報告がなされている再生医療分野においても注目される技術である。細胞にとって最適な大きさ、表面構造、空間の創造など微細構造を作成する技術開発が、生体組織の自由な設計において重要な役割を握っている。
【０００３】
たとえば、軟骨組織は血管、神経、リンパ管が存在しない組織であるため、再生能力が乏しい。したがって一度損傷を受けた部位は再生せず、本来の機能を失ってしまう。臨床的に関節軟骨が欠損する疾患としては、変形性関節症、関節リウマチなどの疾患や、外傷による関節軟骨損傷が知られている。このように再生に乏しい軟骨の修復としては、人工関節置換手術が行われているが、人工関節は金属や高分子ポリマーを使用しているため、磨耗、緩み、感染などといった問題を有している。また、その他の方法としては、軟骨細胞移植が行われているが、軟骨は一度損傷を受けると再生しても繊維軟骨となり、もともとあった硝子軟骨に比べると生化学的にも力学的にも十分でない。そのため、近年再生医療として、細胞の性質を支持するために３次元構造を持つ足場を利用した軟骨細胞移植が盛んに研究されている。
【０００４】
このような方法としては、特許文献１に軟骨細胞をコラーゲンゲル中に包埋した軟骨移植用材料が開示されている。しかしながら、コラーゲンは低温にて操作しないとゲル化し細胞と混合することができない、ゲル強度が弱いなどといった問題がある。
【０００５】
また、特許文献２には軟骨細胞をアルジネート中で増殖させる方法について開示されている。しかしながら、アルジネートは細胞増殖時に使用したのち、分解され、実際には取り出した軟骨細胞を患部へ注入するため、足場としての機能は持っていない。
【０００６】
また、特許文献３には、生分解性ポリマーと両親媒性ポリマーからなるハニカム構造フィルムの細胞培養基材について開示されているが、リン脂質からなるハニカム構造を有する生分解性フィルムの細胞培養基材および軟骨細胞に関する記載はない。
【０００７】
さらに特許文献４には、生体分解性ポリマーと両親媒性ポリマーとからなるハニカム構造フィルムの細胞培養基材を用いて、肝臓組織や心筋細胞の三次元集合体を形成する方法が記載されているが、この方法は細胞培養基材の両面に細胞を増殖させて多層構造を形成させるものであり、細胞自身が三次元的に増殖しているものではない。
【特許文献１】特開２００１−２９３０８１号公報
【特許文献２】米国特許第６１９７０６１号公報
【特許文献３】特開２００１−１５７５７４号公報
【特許文献４】特開２００２−３３５９４９号公報
【発明の開示】
【発明が解決しようとする課題】
【０００８】
本発明の目的は、組織再生用基材を提供することにある。本発明の他の目的は、組織再生用基材と細胞との複合体を提供することにある。
【０００９】
本発明のさらに他の目的は、組織再生用基材と細胞との複合体の製造方法を提供することにある。
【００１０】
本発明のさらに他の目的および利点は、以下の説明から明らかとなろう。
【課題を解決するための手段】
【００１１】
本発明によれば、本発明の上記目的および利点は、第１に高分子化合物とリン脂質を主たる成分とする平均空隙内径が０．１から２０μｍであるハニカム構造を有するフィルムからなる組織再生用基材によって達成される。
【００１２】
また、本発明によれば、本発明の上記目的および利点は、第２に、高分子化合物とリン脂質を主たる成分とする平均空隙内径が０．１から２０μｍであるハニカム構造を有するフィルムからなる組織再生用基材と細胞との複合体によって達成される。
【発明の効果】
【００１３】
本発明の組織再生用基材は、とりわけ軟骨組織の再生に適した基材である。本発明の生体適合性に優れたハニカム構造を有するフィルムを利用することによって、フィルム自体は二次元構造であっても三次元構造の足場と同様に軟骨組織再生用基材となること、さらに該組織再生用基材上に軟骨細胞を培養することで三次元的に軟骨組織が増殖した細胞と組織再生基材の複合体が得られる。
【００１４】
また、軟骨以外の細胞においても、本発明で開示したハニカムフィルムの上で培養した細胞は、３次元的に組織を形成するのに有効である。
【００１５】
さらに、本発明の組織再生用基材は、軟骨以外の他の細胞においても好適な細胞増殖のための場を提供することができる。一例をあげると、従来報告されてきたハニカム構造を有するフィルムよりも、本発明で開示している高分子化合物とリン脂質よりなるハニカムフィルムは、その上で増殖した細胞の代謝活性に優れた好適な場を提供することができる。
【００１６】
本発明の組織再生用基材は表面がハニカム構造になっているため、平滑なフィルムに比べて細胞接着面が少なく、細胞は増殖を抑制し、基質を産出し、三次元構造の足場と同様の効果を現す。組織再生基材そのものは二次元構造をとるため、細胞の播種が容易であるなど取り扱いやすく、保持される細胞の密度が高まり、細胞の培養を容易に、かつ効率的に行うことができる。
【発明を実施するための最良の形態】
【００１７】
以下、本発明について詳述する。なお、これらの実施例等および説明は本発明を例示するものであり、本発明の範囲を制限するものではない。本発明の趣旨に合致する限り他の実施形態も本発明の範疇に属し得ることは言うまでもない。
【００１８】
本発明のフィルムを構成する高分子化合物としては生分解性高分子であることが好ましい。生分解性高分子としては、ポリ乳酸、（乳酸−グリコール酸）共重合体、ポリヒドロキシ酪酸、ポリカプロラクトン、ポリエチレンアジペート、ポリブチレンアジペートなどの生分解性脂肪族ポリエステル、ポリブチレンカーボネート、ポリエチレンカーボネート等の脂肪族ポリカーボネート等が、有機溶媒への溶解性の観点から好ましく、これらの共重合体や、混合体であっても構わない。中でも、（乳酸−グリコール酸）共重合体、ポリカプロラクトン、（乳酸−カプロラクトン）共重合体が好ましい。
【００１９】
生分解性高分子以外の高分子化合物としては例えばポリスチレンやポリビニルアルコール、ポリ(エチレン−コ−ビニルアセテート）、ポリ(ヒドロキシエチルメタクリレート)、などのビニル系高分子類やこれらのコポリマー類、ポリ(カーボネート)、ポリ(ウレタン)、ナイロンなどの縮合系高分子類やこれらのコポリマー類などが挙げられる。
【００２０】
本発明のフィルムを構成するリン脂質としては、動物組織から抽出したものでも、また人工的に合成して製造したものでもその起源を問うことなく使用できる。リン脂質としてはホスファチジルエタノールアミン、ホスファチジルコリン、ホスファチジルセリン、ホスファチジルグリセロールおよびそれらの誘導体からなる群から選択されてなる少なくとも一種であることが好ましい。より好ましくはホスファチジルエタノールアミン類であり、さらに好ましくはL−α−ホスファチジルエタノールアミン−ジオレオイルである。
【００２１】
リン脂質を使用することによって、ハニカム構造を有するフィルムの接触角をリン脂質の濃度によってコントロールすることが可能となり、細胞の接着にとってより好ましい接触角のハニカム構造を有するフィルムを好ましく作製することができる。
【００２２】
高分子化合物とリン脂質の組成比が重量比で１：１〜１０００：１であることが好ましい。より好ましくは１０：１〜５００：１であり、さらに好ましくは５０：１〜２００：１である。
【００２３】
またフィルムには本発明の目的を損なわない範囲で、例えば柔軟剤や薬剤などの他の成分を含んでいても良い。
【００２４】
本発明のハニカム構造を有するフィルムを作製するに当たってはポリマー溶液上に微小な水滴粒子を形成させることが必須である事から、使用する有機溶剤としては非水溶性である事が必要である。これらの例としてはクロロホルム、塩化メチレン等のハロゲン系有機溶剤、ベンゼン、トルエン、キシレン等の芳香族炭化水素、酢酸エチル、酢酸ブチル等のエステル類、メチルイソブチルケトン、などの非水溶性ケトン類、二硫化炭素などが挙げられる。これらの有機溶媒は単独で使用しても、又、これらの溶媒を組み合わせた混合溶媒として使用してもかまわない。
【００２５】
これらに溶解する高分子化合物とリン脂質両者併せての溶液濃度は０．０１から１０wt%、より好ましくは０．０５から５wt%である。ポリマー濃度が０．０１wt%より低いと得られるフィルムの力学強度が不足し望ましくない。又、１０wt%以上では溶液濃度が高くなりすぎ、十分なハニカム構造が得られないことがある。又、高分子化合物とリン脂質の組成比は重量比で１：１から１０００：１であることが好ましい。より好ましくは１０：１〜５００：１であり、さらに好ましくは５０：１〜２００：１である。リン脂質が高分子化合物に対して１０００分の１以下では均一なハニカム構造が得られないことがある。又、該重量比が1：1以上ではフィルムとしての自己支持性を有さないことがあり、コストも高く、経済性に乏しいため好ましくない。
【００２６】
本発明においては該ポリマー有機溶媒溶液を基板上にキャストしハニカム構造を有するフィルムを調製するが、該基板としてはガラス、金属、シリコンウェハー等の無機材料、ポリプロピレン、ポリエチレン、ポリエーテルケトン等の耐有機溶剤性に優れた高分子、水、流動パラフィン、液状ポリエーテル等の液体が使用できる。中でも、基材に水を使用した場合、該ハニカム構造体の特徴である自立性を生かすことで、該構造体を単独で容易に基板から取り出すことが出来、好適である。
【００２７】
本発明で、ハニカム構造が形成される機構は次のように考えられる。疎水性有機溶媒が蒸発するとき、潜熱を奪う為に、キャストフィルム表面の温度が下がり、微小な水の液滴がポリマー溶液表面に凝集、付着する。ポリマー溶液中の親水性部分の働きによって水と疎水性有機溶媒の間の表面張力が減少し、このため、水微粒子は凝集して1つの塊になろうとし、安定化する。溶媒が蒸発するに伴い、ヘキサゴナルの形をした液滴が最密充填した形で並び、最後に、水が飛び、ポリマーが規則正しくハニカム状に並んだ形として残る。従って、該フィルムを調製する環境としては相対湿度が１０から９５％の範囲にあることが望ましい。１０%以下ではキャストフィルム上への結露が不十分になり、また、９５%以上では環境のコントロールが難しく好ましくない。このようにしてできるハニカム構造体中個々のハニカムの空隙内径は０．１から１００μｍである。細胞培養に適した空隙内径としては０．１から２０μｍであり、より好ましくは１μｍから１５μｍである。このようにして作製したハニカム構造を有するフィルムは、表面がハニカム構造を有し、膜厚が充分厚い場合は、基盤に接していた裏面は孔が貫通していない平らな面となる。また、膜厚が水滴の大きさよりも薄い場合は孔が貫通したフィルムが得られる。使用目的により、貫通または非貫通膜を選択することが望ましい。
【００２８】
本発明の組織再生用基材は軟骨組織の再生にとくに適した基材である。以下、軟骨細胞を例に、ハニカム構造を有するフィルム上での細胞培養方法、および組織再生用複合体の製造方法を開示する。
【００２９】
ハニカム構造を有するフィルム上で培養される軟骨細胞には、硝子軟骨、線維性軟骨、弾性軟骨から得たものを使用する。好ましくは、移植後の修復を理想的に行うためには、非荷重部の軟骨から採取された関節軟骨細胞を用いることである。細胞は、組織から採取された後、常法に従って結合組織などを除去して調製される。または、常法を用いた一次培養によって、予め増殖させた細胞を用いてもよい。
【００３０】
本発明のハニカム構造を有するフィルムに軟骨細胞を播種するに際し、シャーレ上にハニカム構造を有するフィルム作製しそのまま用いてもよいし、細胞培養容器にハニカム構造を有するフィルムを挿んでもよく、適宜使用しやすい方法を採用することができる。
【００３１】
ハニカム構造を有するフィルムに細胞を播種した後、さらに、培養液を添加し、適切な培地で、例えば３７℃、５％ＣＯ２インキュベータ内において培養増殖させることができる。
【００３２】
本発明においてハニカム構造を有するフィルムを使用する利点は、表面がハニカム構造になっているため、細胞接着面が平滑なフィルムに比べて少なく、細胞は増殖を抑制し、基質を産出し、三次元構造の足場と同様の様子を示すことができることである。よって、ハニカム構造を有するフィルムを使用することで増殖を繰り返すことによる細胞の形態の変化を防止することができ、たとえば、軟骨細胞の場合、軟骨基質の産生が乏しい繊維性軟骨細胞が軟骨組織再生用の複合体中に高い割合で混在することを防止することができる。このため、軟骨細胞による軟骨組織の再建をより効率よく行うことができる。
【００３３】
また、非貫通のハニカム構造を有するフィルムを使用することで、播種用細胞液がフィルム上からもれず、結果として三次元構造スポンジなどに比べて保持される細胞の密度が高まり、組織の再生が速やかにかつ効率的に行われることになる。細胞が担持された複合体をフィルム状のままで用いると、薄い組織を再生することが可能であるが、図１に示すように、これら細胞が担持された複合体を積層して用いることもできる。この場合において再生される組織の厚みはハニカム構造を有するフィルムの積層する枚数により調整することができる。各ハニカム構造を有するフィルム上にそれぞれ細胞の播種が行われているので、積層されたハニカム構造を有するフィルム中の細胞の密度は、１枚のフィルムによる複合体と変わらず、これを生体内に移植すれば、組織の再生が良好に行うことができる。また、組織の再生箇所によっては、細胞の密度が異なるものを積層することも可能である。また、ハニカム構造を有するフィルムに担持された細胞の種類を変えて、積層し、生体内類似構造とすることも可能である。
【００３４】
また、図２に示すように、細胞で覆われたハニカム構造を有するフィルムをロール状に巻いて、円筒状の形状にすることもできる。この場合においては、再生される組織の大きさは、ロールの高さとロールを巻く回数で調整できる。
【００３５】
本発明において、ハニカム構造を有するフィルム上で培養するための細胞の播種密度は、細胞の種類によって異なるが、たとえば軟骨細胞の場合、細胞の増殖よりも軟骨基質の産生を優先的に行う播種密度が好ましい。このような細胞播種密度にすることによって、培養の開始時から軟骨細胞は軟骨基質の産生を旺盛に行うので、軟骨再生時に必要な量の軟骨基質を効率よく得ることができる。
【００３６】
たとえば、本発明において軟骨細胞の播種密度は、細胞の形態を維持して軟骨基質の産生をより効率よく行わせる観点から、例えば４００ｍｍ２の面積に細胞を播種する場合５×１０４個／ｍｌ〜１×１０６個／ｍｌの範囲、好ましくは、１×１０５個／ｍｌ〜８×１０５個／ｍｌの範囲とすることができる。
【００３７】
この範囲よりも細胞播種密度が低いと、軟骨細胞の増殖の方が軟骨基質の産生よりも優先的に行われ、細胞の形態が変化したり、効率よく十分な量の軟骨基質を産生しない場合がある。また、この範囲よりも細胞播種密度が高いと、軟骨細胞の細胞活性が十分に維持できず、軟骨基質の産生も不十分となる場合がある。
【００３８】
細胞培養期間は１日間から４週間の範囲とすることができる。好ましくは３日から３週間の範囲とすることができるが、細胞の播種量によって培養期間を調整することができ、この範囲に限定されるものではない。
【００３９】
軟骨基質は、通常の軟骨細胞が生体内又は培養条件下で産生する物質及び培養条件下で産生される物質のいずれかである。このような物質には、コンドロイチン硫酸、ヒアルロン酸、ケラタン硫酸などのグリコサミノグリカン（ＧＡＧ）や、タイプIIコラーゲンなどが挙げられる。軟骨基質の量は、たとえばＧＡＧの定量により測定することができる。
【００４０】
このように、本発明による組織再生用の移植体は、移植時に多くの細胞と豊富な基質を含有しているため、生体との親和性も非常に高く、効率よく組織の修復を行うことができる。
【００４１】
たとえば、本発明で得られる軟骨細胞を培養した組織再生用基材および軟骨細胞との複合体を、移植体として使用することができる適応症としては、軟骨損傷、離断性骨軟骨炎、変形性関節症、関節リウマチなどが挙げられるが、その範囲に限定されるものではなく、軟骨欠損に起因する疾患全般に適用可能である。このように、再生したい組織に適した細胞を、組織再生用基材上で培養し複合体を得ることで、組織再生に利用することが可能である。
【実施例】
【００４２】
以下、実施例に基づき、本発明をより詳細に説明するが、本発明はこれらの実施例により限定されるものではない。
［実施例１］
ポリ乳酸(島津製作所：商品名「Lacty9031」重量平均分子量１６８,０００)のクロロホルム溶液(５ｇ／Ｌ)に界面活性剤としてホスファチジルエタノールアミン−ジオレオイル（和光純薬）を２００:１の割合で混合し、ガラス基板上にキャストし室温、湿度７０％の条件下に静置し、溶媒を徐々に飛ばすことでハニカム構造を有するフィルムを調製した。電子顕微鏡写真を図３に示すが、平均空隙内径約５μｍのハニカムフィルムが得られた。
【００４３】
［実施例２］
実施例１で作製したハニカム構造を有するフィルムを７０％エタノールで滅菌し、滅菌済みの細胞培養器内（直径１５ｍｍ）にフィルムを挿んだ。このフィルム上にマウス胎児繊維芽細胞（NIH3T3細胞）（ATCC製）３．６×１０４個／mlを０．５ml播種し、D−MEM血清培地で３７℃、５％ＣＯ２インキュベータ内で培養した。２４時間後および４８時間後に細胞の代謝活性をアラマーブルー法により波長530nmの励起光を用いて出現した蛍光590nmを検出し測定した。その結果を図４に示す。（図４中、ｐはP値(probability value)を表す）
【００４４】
［比較例１］
ポリ乳酸のクロロホルム溶液(５ｇ／Ｌ)に界面活性剤として特開２００１−１５７５７４号公報に記載されている方法をもとに調製したポリアクリルアミド共重合体（重量平均分子量８５,０００）を１０:１の割合で混合し、ガラス基板上にキャストし室温、湿度７０％の条件下に静置、溶媒を徐々に飛ばすことでハニカム構造を有するフィルムを調製した。得られたフィルムの光学顕微鏡写真を図５に示すが、平均空隙内径約５μｍのハニカムフィルムが得られた。
【００４５】
［比較例２］
比較例１で作製したフィルムを用いて、実施例２と同様の試験を行った。その結果を図４に示す。
【００４６】
図４に示すとおり、実施例１のポリ乳酸とリン脂質より構成されるフィルムからなる組織再生用基材は、比較例１のポリ乳酸と両親媒性ポリマーより構成されるフィルムからなる組織再生用基材よりもより高い代謝活性を示すことがわかった。
【００４７】
［実施例３］
実施例１で作製したハニカム構造を有するフィルムを７０％エタノールで滅菌し、滅菌済みの細胞培養器内にフィルムを挿んだ。一方、ウサギ膝関節の軟骨から薄い軟骨片をメスで剃りおろし、細かく刻んだ後、０．１５（ｗ/ｖ）％のトリプシンを含有するＰＢＳ（−）中で１時間酵素処理し、さらに０．１５（ｗ/ｖ）％のコラーゲナーゼを含有するＰＢＳ（−）中にて３７℃で２時間３０分インキュベートした。そして、ポアサイズが７０μmのナイロンフィルターで濾過した濾液を１５００ｒｐｍで３分間遠心し、抗生物質と１０％ウシ胎児血清を含有するα−MEM血清培地で２回洗浄した後、ウサギ膝軟骨細胞を得た。得られた軟骨細胞をα−MEM血清培地で３７℃、５％ＣＯ２インキュベータ内で培養した。２回継代培養した軟骨細胞を０．２５％トリプシン／１ｍｍｏｌ EDTA/PBS（−）で剥離・採集し、２×１０５ｃｅｌｌｓ／ｍｌ細胞液を調製した。ハニカム構造を有するフィルムを１ｍｌの培地で濡らしてから、上記の細胞液を１ｍｌ播種する。次いで６ウェルプレート内に収め、５％ＣＯ２、３７℃インキュベーター内で培養をする。次の日培地をすべて吸引し２５μｇ/ｍｌのＡｓｃｏｒｂｉｃ Ａｃｉｄ入りの培地で細胞培養容器内に２ｍｌ加えた培地交換を行い、その後、２日おきに培地交換を行い、３週間まで静置して培養した。３日後および１０日後に細胞の代謝活性をアラマーブルー法により測定した。その結果を表１に示す。培養後、容器から移植体を外し、Biocolor社（ＵＫ）のBlyscanTMキットを用いてGAG測定を行った。その結果を表２に示す。
【００４８】
また得られた軟骨細胞と軟骨組織再生用基材との複合体の光学顕微鏡写真を図６に示す。
【００４９】
［比較例３］
比較例１で作製したフィルムを用いて、実施例３と同様の培養を行った。３日後および１０日後に細胞の代謝活性をアラマーブルー法により測定した。その結果を表１に示す。
【００５０】
【表１】
0004647497.tif 000002
【００５１】
代謝活性試験より、実施例１のポリ乳酸とリン脂質より構成されるフィルムからなる組織再生用基材は、比較例１のポリ乳酸と両親媒性ポリマーより構成されるフィルムからなる組織再生用基材よりもより高い代謝活性を示すことがわかった。
【００５２】
［比較例４］
実施例３と同様の大きさのシャーレ上で同様に軟骨細胞を培養し（単層培養）、３週間培養後GAG測定を行った。その結果を表２に示す。
【００５３】
［比較例５］
実施例３と同様にウサギ軟骨細胞を取り出し、得られた軟骨細胞を培養液と混合して軟骨細胞浮遊液を作製し、この軟骨細胞浮遊液と同量のコラーゲン（アテロコラーゲン：高研（株））内に２×１０５cells/mlの密度になるように包埋した後、培養を開始した。このときコラーゲンの最終濃度は２.４重量％となった。次いで６ウェルプレート内に収め、５％ＣＯ２、３７℃インキュベーター内で２５μｇ/ｍｌのＡｓｃｏｒｂｉｃ Ａｃｉｄ入りの培地を用い培養をし、３週間培養後GAG測定を行った。その結果を表２に示す。
【００５４】
【表２】
0004647497.tif 000003
【００５５】
表２に示したとおり、ハニカム構造を有するフィルム上では単層培養に比べ、2倍以上、またアテロコラーゲンゲル培養に比べて４倍近いGAG合成が認められた。上記で述べたようにGAG量は軟骨の基質量を反映しており、実施例３においてはより、軟骨基質を産生していることを示している。
【００５６】
［比較例６］
ポリ乳酸のクロロホルム溶液(５ｇ／Ｌ)に界面活性剤としてL−α−ホスファチジルエタノールアミン−ジオレオイルを２００:１の割合で混合し、ガラス基板上にキャストし室温条件下に静置、溶媒を徐々に飛ばすことでキャストフィルムを調製した。
【００５７】
［比較例７］
比較例６で得られたキャストフィルム上に、実施例３と同じ条件で軟骨細胞を培養した。得られた軟骨細胞とキャストフィルムの複合体の光学顕微鏡写真を図７に示す。
【００５８】
図６および図７から本発明のハニカム構造を有するフィルムからなる組織再生用基材では軟骨細胞が三次元的に増殖し、かつ細胞の形態に変化が無いこと、すなわち繊維性の軟骨が少ないのに対し、単なるキャストフィルムからなる組織再生用基材では細胞外基質の産生に乏しく、細胞は扁平化している、すなわち繊維性の軟骨であることがわかる。
【図面の簡単な説明】
【００５９】
【図１】本発明の軟骨再生用基材と該基材上に培養された軟骨細胞との複合体の積層体の模式図である。
【図２】本発明の軟骨再生用基材と該基材上に培養された軟骨細胞との複合体の形状の一例である。
【図３】実施例１で得られたハニカム構造を有するフィルムの電子顕微鏡写真である。
【図４】実施例２および比較例２の代謝活性測定結果である。
【図５】比較例１で得られたハニカム構造を有するフィルムの電子顕微鏡写真である。
【図６】実施例３で得られた軟骨細胞と軟骨組織再生用基材との複合体の光学顕微鏡写真である。
【図７】比較例７で得られた軟骨細胞と軟骨組織再生用基材との複合体の光学顕微鏡写真である。
【図１】
0004647497.tif 000004
【図２】
0004647497.tif 000005
【図３】
0004647497.tif 000006
【図４】
0004647497.tif 000007
【図５】
0004647497.tif 000008
【図６】
0004647497.tif 000009
【図７】
0004647497.tif 000010